(57)【特許請求の範囲】
【請求項１】
含水率が７％以下である水溶性フィルムと、該水溶性フィルム上の透明樹脂層と、該透明樹脂層上の蒸着金属層とからなり、該蒸着金属層と前記透明樹脂層との間で該透明樹脂層にエンボスが施されている、水圧転写シート。
【請求項２】
前記水溶性フィルムと前記透明樹脂層との間に印刷層を有する、請求項１に記載の水圧転写シート。
【請求項３】
前記透明樹脂層の材料は、熱可塑性樹脂、熱硬化性樹脂又はラジカル重合樹脂である、請求項１又は２に記載の水圧転写シート。
【請求項４】
前記蒸着金属層の材料は、銅、クロム等の重金属、酸化アルミニウム、二酸化ケイ素等の酸化金属又はアルミニウムである、請求項１又は２に記載の水圧転写シート。
【請求項５】
前記蒸着金属層の厚さは１５０〜８００Åである、請求項１、２又は５に記載の水圧転写シート。
【請求項６】
前記エンボスの深さは０．５〜２μである、請求項１又は２に記載の水圧転写シート。
【請求項７】
含水率が７％以下である水溶性フィルム上に透明樹脂を塗布して透明樹脂層を形成し、該透明樹脂層の表面にエンボスを施し、該エンボスを施した透明樹脂層上に金属材料を蒸着して蒸着金属層を形成する、水圧転写シートの製造方法。
【請求項８】
含水率が７％以下である水溶性フィルム上に印刷を施して印刷層を形成し、該印刷層上に透明樹脂を塗布して透明樹脂層を形成し、該透明樹脂層の表面にエンボスを施し、該エンボスを施した透明樹脂層上に金属材料を蒸着して蒸着金属層を形成する、水圧転写シートの製造方法。
【発明の詳細な説明】
【０００１】
【発明の属する技術分野】
本発明は、曲面又は凹凸面を有する家具・建具、車両等の部品の表面化粧に使用される水圧転写シート及びその製造方法に関し、特に、転写物に安定したホログラム効果をもたらす水圧転写シート及びその製造方法に関する。
【０００２】
【従来の技術】
水圧転写技術は、特公昭５２−４４１６８２号公報に示されているように、薄膜（フィルム）にパターンを印刷し、この薄膜を、印刷面を上にして液体表面上に浮かべ、前記印刷面上に物体を押圧しつつその全部又は一部を液中に沈め、液体の圧力により上記パターンを物体表面に転写し、その後薄膜を物体表面から除去する印刷技術として知られている。また、特公昭５７−５０５４７号公報に示されているように、薄膜を水溶性とする印刷方法も知られている。
【０００３】
従来のいずれの水圧転写シートも曲面又は凹凸面のような複雑な外形形状を有する物体表面の化粧に適している。前記の水溶性の薄膜（フィルム）を含む水圧転写シートにおいて、その水溶性フィルムは転写中に水に溶けて消失し、透明な樹脂層と蒸着金属層とによるシートが転写物の表面を覆って化粧効果を発揮する。その化粧効果は、透明樹脂層に施したエンボスとこの透明樹脂層に隣接する蒸着金属層とによるホログラム効果、または透明樹脂層とこれに隣接する蒸着金属層に施したエンボスとによるホログラム効果である。このホログラム効果のほか、印刷層があるときはもちろん絵柄模様の印刷による装飾効果が付加される。
【０００４】
ところで、ホログラム効果を安定して得るためには、蒸着装置における一定の真空度の下で金属材料の蒸着が行われることが必要である。しかし、水圧転写シートにとって不可欠の要素である水溶性フィルムは高い吸水性を有し、蒸着装置における真空度は、該水溶性フィルムに含まれる水分のためにしばしば変化し、蒸着にムラが生じるという問題がある。この蒸着ムラを生じたとき、所望のホログラム効果を得ることはできない。
【０００５】
【発明が解決しようとする課題】
本発明の目的は、水圧転写シートの製造過程における上記の問題に解決を与えることにあり、水溶性フィルムに含まれる水分を調整して、蒸着装置における真空度の変化を最小限にし、蒸着の安定化をはかってホログラム効果を確保することにある。
【０００６】
【課題を解決するための手段】
本発明は、上記の目的を達成するために、水圧転写シートを構成する水溶性フィルムの含水率を一定値以下にすることを基本構想とするものであり、本発明らの知見によれば、その含水率を７％以下にすることにより、水圧転写シートによるホログラム効果を安定的に確保することができる。
【０００７】
したがって、本発明に係る水圧転写シートは、含水率が７％以下である水溶性フィルムと、該水溶性フィルム上の透明樹脂層と、該透明樹脂層上の蒸着金属層とからなり、該蒸着金属層と前記透明樹脂層との間で該透明樹脂層にエンボスが施されている。前記水溶性フィルムと前記透明樹脂層との間に印刷層を備えることができる。また、本発明に係る水圧転写シートは、含水率が７％以下である水溶性フィルムと、該水溶性フィルム上の透明樹脂層と、該透明樹脂層上の蒸着金属層とからなり、該蒸着金属層の表面にエンボスが施されている。
水圧転写シート。前記水溶性フィルムと前記透明樹脂層との間に印刷層を備えることができる。
【０００８】
他方、本発明に係る水圧転写シートの製造方法は、含水率が７％以下である水溶性フィルム上に透明樹脂を塗布して透明樹脂層を形成し、該透明樹脂層の表面にエンボスを施し、該エンボスを施した透明樹脂層上に金属材料を蒸着して蒸着金属層を形成することを特徴とする。水圧転写シートに印刷層を設けるときは、含水率が７％以下である水溶性フィルム上に印刷を施して印刷層を形成し、該印刷層上に透明樹脂を塗布して透明樹脂層を形成し、該透明樹脂層の表面にエンボスを施し、該エンボスを施した透明樹脂層上に金属材料を蒸着して蒸着金属層を形成する。また、本発明に係る水圧転写シートの製造方法は、含水率が７％以下である水溶性フィルム上に透明樹脂を塗布して透明樹脂層を形成し、該透明樹脂層上に金属材料を蒸着して蒸着金属層を形成し、該蒸着金属層の表面にエンボスを施すことを特徴とする。また、水圧転写シートに印刷層を設けるときは、含水率が７％以下である水溶性フィルム上に印刷を施して印刷層を形成し、該印刷層上に透明樹脂を塗布して透明樹脂層を形成し、該透明樹脂層上に金属材料を蒸着して蒸着金属層を形成し、該蒸着金属層の表面にエンボスを施す。
【０００９】
【実施の形態】
図１に示すように、本発明に係る水圧転写シート１０は、含水率が７％以下である水溶性フィルム１２と、該水溶性フィルム上の透明樹脂層１４と、該透明樹脂層上の蒸着金属層１６とからなり、該蒸着金属層と前記透明樹脂層との間で該透明樹脂層にエンボス１８が施されている。図２に示す水圧転写シート１０では、水溶性フィルム１２と透明樹脂層１４との間に印刷層２０が形成されている。
【００１０】
水圧転写シート１０の製造に際しては、含水率が７％以下である水溶性フィルム１２上に透明樹脂を塗布して透明樹脂層１４を形成し、該透明樹脂層の表面にエンボス１８を施し、該エンボスを施した透明樹脂層上に金属材料を蒸着して蒸着金属層１６を形成する。図２に示すように、印刷層２０を設ける際は、前記水溶性フィルム１２上に印刷を施して印刷層２０を形成し、該印刷層上に透明樹脂を塗布して透明樹脂層１４を形成し、該透明樹脂層の表面にエンボス１８を施し、該エンボスを施した透明樹脂層上に金属材料を蒸着して蒸着金属層１６を形成する。
【００１１】
水溶性フィルム１２の材料として、ポリビニルアルコール（ＰＶＡ）を使用することができる。また、透明樹脂層１４の材料として、熱可塑性樹脂、熱硬化性樹脂又はラジカル重合樹脂を使用することができる。さらに、蒸着金属層１６の材料としては、銅、クロム等の重金属を使用することができ、また酸化アルミニウム、二酸化ケイ素等の酸化金属を使用することができ、さらにアルミニウムを使用することもできる。蒸着金属層１６の厚さは１５０〜８００Åとすることができる。またエンボス１８の深さは０．５〜２μとすることができる。
【００１２】
次に、図３，４に示す例にでは、エンボス１８は蒸着金属層１６に施されている。すなわち、図３に示す水圧転写シート１０は、含水率が７％以下である水溶性フィルム１０と、該水溶性フィルム上の透明樹脂層１４と、該透明樹脂層上の蒸着金属層１６とからなり、該蒸着金属層の表面にエンボス１８が施されている。図４に示す水圧転写シート１０は、前記の水溶性フィルム１０と透明樹脂層１４との間に印刷層２０を有する。
【００１３】
製造に際して、含水率が７％以下である水溶性フィルム１０上に透明樹脂を塗布して透明樹脂層１４を形成し、該透明樹脂層上に金属材料を蒸着して蒸着金属層１６を形成し、該蒸着金属層の表面にエンボス１８を施す。印刷層２０を設ける際は、前記の水溶性フィルム１０上に印刷を施して印刷層２０を形成し、該印刷層上に透明樹脂を塗布して透明樹脂層１４を形成し、該透明樹脂層上に金属材料を蒸着して蒸着金属層１６を形成し、該蒸着金属層の表面にエンボス１８を施す。
【００１４】
図３，４に示す実施例においても、水溶性フィルム１２の材料として、ポリビニルアルコール（ＰＶＡ）を使用することができ、透明樹脂層１４の材料として、熱可塑性樹脂、熱硬化性樹脂又はラジカル重合樹脂を使用することができ、さらに、銅、クロム等の重金属を使用することができ、また酸化アルミニウム、二酸化ケイ素等の酸化金属を使用することができ、さらにアルミニウムを使用することもできる。蒸着金属層１６の厚さは１５０〜８００Åとすることができる。またエンボス１８の深さは０．５〜２μとすることができる。
【００１５】
（実施例）
３０μ厚のＰＶＡフィルムからなる水溶性フィルムに硝化綿・アルキッド系インキを用いて絵柄を印刷して印刷層を形成した。この印刷層上に硝化綿・アルキッド系の透明な樹脂を３μの厚さで塗布して透明樹脂層を形成した。この透明樹脂層の表面に深さが１μのエンボスをエンボスローラを用いて形成した。さらにその透明樹脂層上にアルミニウムを蒸着して３５０Å厚の蒸着金属層を形成し、これにより図２に示す構成の水圧転写シートを得た。この水圧転写シートを使用してＡＢＳの成形品に水圧転写を行ったところ、印刷模様とホログラム効果とが相互に作用した、干渉色の強いホログラム模様を観察することができた。
【図面の簡単な説明】
【図１】本発明の１実施例に係る水圧転写シートの部分横断面図。
【図２】本発明の他の実施例に係る水圧転写シートの部分横断面図。
【図３】本発明の他の実施例に係る水圧転写シートの部分横断面図。
【図４】本発明のさらに他の実施例に係る水圧転写シートの部分横断面図。
【符号の説明】
１０  水圧転写シート
１２  水溶性シート
１４  透明樹脂シート
１６  蒸着金属層
１８  エンボス
２０  印刷層
【図１】
0004382964.tif 000002
【図２】
0004382964.tif 000003
【図３】
0004382964.tif 000004
【図４】
0004382964.tif 000005